FR 2951076 A1 20110415 FR 0957134 A 20091012 L'invention concerne les compositions et procédés de traitement des matières kératiniques humaines. Arrière-flan Les compositions photoprotectrices actuelles utilisent en combinaison différents agents de filtration, notamment des filtres organiques solubles ou insolubles. Le spectre d'absorption de chacun de ces filtres est rarement assez large pour couvrir tout le spectre UV et des associations sont nécessaires. Par ailleurs, un grand nombre de filtres organiques solubles peuvent poser des problèmes de compatibilité avec des ingrédients usuels des compositions les contenant, notamment à cause d'interactions avec d'autres filtres organiques ou avec des molécules actives telles que des anti-oxydants ou vitamines, et peuvent être de photostabilité non entièrement satisfaisante. La résolution de ce dernier problème est l'objet de nombreux brevets, révélant ainsi combien ce problème est récurrent. II est connu par la demande WO 06/136724 d'utiliser des particules monodisperses capables de former un réseau et présentant des propriétés optiques de filtration dans les UVB, UVA. et infrarouge. Dans cette demande, les particules doivent s'organiser sur la peau. Dans la publication J. Wang, Polym Int 57:509-51.4, 2008, les auteurs ont réalisés des sphères de PMMA monodisperses de diamètres différents (95, 114, 134, 142 et 150 nm). Chaque diamètre correspond à un maximum de réflexion (250, 280, 330, 350, 380 mn) lorsque les particules sont organisées en réseau. La demande WO 08/007267 décrit l'utilisation de particules creuses capables de s'organiser en un cristal photonique pour des applications en maquillage et de photoprotection vis-à-vis des UV. Le brevet US 6 894 086 décrit diverses compositions comportant des particules photoniques, notamment colorées ou réfléchissant les radiations électromagnétiques hors du spectre visible. Les demandes US 2003/0116062 et US 2006/0002875 décrivent des particules photoniques, mais ne les mettent pas en oeuvre dans un procédé de photoprotection vis-à- vis du rayonnement ultraviolet solaire. La publication de A. Stein (Chem Mater 2002, 14, 3305-3315) divulgue des particules photoniques ayant une bande de réflexion dans le spectre UVA long (374 nm). La publication de E. Thomas (Nat Mat. Vo16, 957-960 2008) divulgue un gel présentant un spectre de réflexion comportant plusieurs pics de réflexion d'ordres distincts. Il subsiste un besoin pour bénéficier de matériaux filtrants non solubles permettant de couvrir le spectre UVA et/ou UVB, de parfaite innocuité, inertes vis-à-vis de l'environnement, photostables et non photoréactifs, ne posant pas de problème de compatibilité avec d'autres constituants des compositions les contenant, ne modifiant pas négativement les propriétés mécaniques des matériaux des conditionnements, ne libérant pas de nanoparticules et transparents à la lumière visible. L'invention vise à atteindre tout ou partie de ces objectifs. L'invention concerne, selon un premier de ses aspects, un procédé de photoprotection non thérapeutique des matières kératiniques humaines vis-à-vis du rayonnement UV solaire, comportant l'application d'une composition cosmétique comportant une dispersion de particules photoniques de taille moyenne comprise entre 1 et 500 um, comportant chacune un arrangement diffractant de nanoparticules monodisperses ou de vides, le spectre de diffraction de cet arrangement comportant un pie de réflexion du premier ordre dans la plage de longueurs d'ondes allant de 250 à 400 nm. Au sens de l'invention, on désigne par « arrangement diffractant » un ensemble de particules ou de vides diffractant la lumière incidente de façon à filtrer les UV et/ou produire une coloration et/ou modifier la réflectance spectrale, selon les applications. La présence d'un pie de réflexion du premier ordre dans la plage de longueurs d'ondes allant de 250 à 400 nm signifie que l'arrangement diffracte avec un ordre d'interférence égal à 1 les rayons lumineux d'au moins une longueur d'onde comprise entre 250 et 400 mn, produisant ainsi leur réflexion au moins partielle. Un tel pic de réflexion du premier ordre dans l'UV implique que les pics de réflexion des ordres suivant se situent à des longueurs d'ondes plus courtes, donc hors du visible. Cela rend l'arrangement incolore et facilite l'obtention d'une composition incolore, ce qui est préférable dans le cadre d'une application à la filtration solaire. La composition utilisée dans le procédé de photoprotection selon l'invention présente par exemple un indice SPF d'au moins 10, mieux 15, mieux d'au moins 30, 45 ou 60. L'indice SPF (Sun Screen Protection Factor) est défini dans l'article A new substrate to aneasure sunscreen protection fractor^s throughout the ultraviolet spectrum, J. Soc. Cosrnnet. Chenu, 40, 127-133 (May/June 1989). La formulation de la composition est par exemple choisie de telle sorte que la. composition présente un facteur de transmission inférieur ou égal à 70 %, 60 %, 50 %,'40 %, 30 %, 20 %, 10 %, 5 % ou encore mieux à 1 %, pour au moins une longueur d'onde dans la plage 250-400 mn, mieux pour la totalité de cette plage. La filtration est d'autant meilleure que le facteur de transmission est bas dans la plage 250-400 nm. Selon un autre de ses aspects, l'invention concerne une composition cosmétique photoprotectrice pour la mise en oeuvre du procédé de photoprotection selon l'invention. Une telle composition présente l'une quelconque des caractéristiques ci-- dessus. Selon un autre de ses aspects, l'invention concerne un procédé de préparation de la composition cosmétique, comportant une étape de mise en dispersion dans un milieu cosmétiquement acceptable des particules photoniques selon l'invention. Selon un autre de ses aspects, l'invention a pour objet une particule photonique, de taille moyenne comprise entre 1 et 500 q.rn, notamment entre 1 et 300 gym, comportant un arrangement diffractant de nanoparticules creuses. L'invention a encore pour objet, selon un autre de ses aspects: - un procédé de photoprotection des matières kératiniques humaines, vis-à-20 vis du rayonnement UV solaire, - un procédé de coloration et/ou d'éclaircissement des matières kératiniques humaines, un procédé de modification de la réflectance spectrale des matières kératiniques humaines, 25 chacun de ces procédés comportant l'étape d'application d'une composition cosmétique comportant une dispersion de particules photoniques, de taille moyenne comprise entre 1 et 500 !lm, notamment entre et 300 qm, comportant un arrangement diffractant de nanoparticules creuses. Selon un autre de ses aspects, l'invention concerne une composition 30 cosmétique comportant une dispersion de particules photoniques présentant chacune un facteur de forme inférieur à 2, ces particules comportant, au sein d'une matrice thermo, électro ou photoréticulable, un arrangement diffractant de vides ou de nanoparticules monodisperses. L'invention couvre en outre, selon encore un autre de ses aspects : un procédé de photoprotection des matières kératiniques humaines vis-à- vis du rayonnement UV solaire, - un procédé de coloration et/ou d'éclaircissement des matières kératiniques humaines, un procédé de modification de la réflectance spectrale des matières kératiniques humaines, chacun de ces procédés comportant une étape d'application sur les matières kératiniques d'un.e composition cosmétique comportant une dispersion de particules photoniques présentant chacune un facteur de forme inférieur à 2, ces particules comportant, au sein d'une matrice thermo, électro ou photoréticulablee, un arrangement diffractant de vides ou de nanoparticules monodisperses. Particules photoniques Les particules photoniques sont, dans le cadre de l'invention, encore appelées opales. Les particules photoniques peuvent avoir un facteur de forme inférieur à 2, notamment inférieur à 1,75. Le facteur de forme désigne, lorsque la particule est oblongue, le rapport de sa plus grande dimension longitudinale à sa plus grande dimension transversale. Les particules photoniques peuvent être sphériques, de facteur de forme alors pris égal à 1. Un facteur de forme inférieur à 2 peut présenter un avantage en. termes de couverture de surface, par rapport à des particules plates qui peuvent se superposer. La taille moyenne des particules photoniques peut être comprise entre 1 et 500 qm par exemple entre 1 et 300 gm. Par « taille moyenne », on désigne la dimension granulornétrique statistique à la moitié de la population, dite D (0.5). Les particules photoniques selon l'invention peuvent comporter des nanoparticuies pleines ou creuses agrégées sans matrice ou agrégées ou dispersées au sein de tout type de matrice, par exemple dispersées au sein d'une matrice thermo, électro ou photoréticulable. La teneur massique en particules photoniques peut être comprise entre 0,1 et 20 %, de préférence entre 1 et 10%, par rapport à la masse totale de la composition, avant application. Les particules photoniques selon l'invention peuvent être, selon les variantes, qualifiées d'opales directes, inverses ou pseudo-inverses, comme décrit ci-après. Les particules photoniques peuvent être incolores. Les particules photoniques peuvent être pleines ou creuses. Opales directes Les particules photoniques de type « opale directe » mettent en oeuvre un arrangement de nanoparticules pleines, éventuellement composites. Les particules photoniques peuvent comporter des nanoparticules agrégées sans matrice. Une telle particule photonique 1, comportant des nanoparticules 10 agrégées sans matrice, est représentée à la figure 1. Un premier procédé de fabrication de telles particules, peut, comme décrit dans la publication S-H Kim et al, JACS, 2006, 128, 10897-10904, comporter une étape d'obtention d'une émulsion de type eau dans huile, la. phase aqueuse comportant des nanoparticules monodisperses, suivie d'une étape d'obtention des particules photoniques comportant une étape d'irradiation sous micro-ondes de l'émulsion précédemment obtenue. Un second procédé de fabrication peut, comme décrit dans la publication S-M Yang, Langmuir 2005, 21, 10416-10421, comporter une étape d'agrégation de nanoparticules de SiO7 ou de polystyrène sous electrospray. Les particules photoniques de type « opale directe » peuvent aussi être obtenues par un procédé tel que décrit dans la publication « Ordered macroporous titania photonic bans by micrometer-scale spherical assembly templating » de Li et al, J. Mater. 2105, 15.2551û2556. Les particules photoniques de type « opale directe » peuvent aussi comporter des nanoparticules agrégées au sein d'une matrice 20, comme illustré à la figure 2, au contact les unes des autres ou dispersées au sein d'une matrice 20 comme illustré à la figure 3. Plusieurs procédés, en plus des procédés précédemment cités, peuvent convenir pour la fabrication de ces particules photoniques, notamment le procédé d'agrégation de particules de SiO2 dans une matrice de silicium, décrit dans la demande 1-lonevweil US200310148088. Un second procédé peut, comme décrit dans la publication D. Mine, Langmuir 2005, 21, 6669-6674, comporter une étape d'agrégation à partir d'une émulsion de 5 nanoparticules de PMMA. Les particules photoniques de type «opale directe » peuvent comporter des nanoparticules dispersées dans une matrice organique photo, électro ou thennoréticulable. L'intérêt d'utiliser une matrice organique photoréticulable, électroréticulable ou thermoréticulable, notamment photoréticulable ou thermoréticulabie, réside dans la 10 possibilité de jouer sur la distance entre les nanoparticules contenues dans la matrice de faire varier les propriétés optiques de la particule photonique. Cette distance peut être fonction de la fraction pondérale de nanoparticules dispersées dans la matrice organique, avant photo, électro ou thermo réticu.lation, notamment avant photo ou thermoréticulation. Ladite fraction pondérale est égale au ratio du poids des nanoparticules/poids de la matrice 15 avant thermo, électro ou photoréticulation. Selon un mode préféré de mise en oeuvre de l'invention, cette fraction pondérale de nanoparticules est comprise entre 1 et 90% et mieux, entre 5 et 60%. Ce type de particule photonique peut être obtenu selon plusieurs procédés par émulsification, par exemple ceux décrits dans la publication S-H Kim et al. Adv.Mater. 20 2008, 9999, 1-7 qui met en oeuvre des particules de silice dispersées dans une résine photoréticulable ETPTA (ethoxylated trimethylolpropane triacrylate) photopolymérisable sous UV ou dans la publication « Ordered macroporous titania photonic halls by n icrometer-scale spherical assembly templating » de Li et al, I \ / . Ch cm., 2005, 15, 2551-2556. 25 Dans certains w ,les, comportent des rttcules depotystyn. de silicium. Dans certains les part.tcule_ n,;totoniclu.es comportent des nanopartieules de po., yrén e (P S ) dispersées dans w ~ ,, `,t ~ t. =~t photoréticulable de si, te. 30 Opales inverses Les particules photoniques de type « opale inverse » comportent des trous au lieu des nanoparticules. Elles peuvent être obtenues à partir d'opales directes après destruction, par exemple par calcination ou hydrolyse acide, par exemple avec de l'acide fluorhydrique à 5%, des nanoparticules, laissant ainsi des espaces vides à la place de tout ou partie des nanoparticules. L'étape de destruction peut éventuellement provoquer une réduction de la taille de l'empreinte de la nanoparticule au sein de la matrice, allant jusqu'à 50%. La calcination (500 à 1000°C) peut être effectuée sur des opales directes à base de nanoparticules organiques et d'une matrice inorganique. L'hydrolyse acide, avec par exemple une solution d'acide fluorhydrique, peut être effectuée sur des opales à base de nanoparticules inorganiques et d'une matrice organique. Dans le cas des opales inverses, on peut faire varier le ratio du volume occupé par les nanoparticules / volume occupé par la matrice (organique ou précurseur de la matrice inorganique) de 99/1 à 80/20, ce qui aura pour effet de faire varier la porosité de surface des opales inverses. Une telle variation est r dans 12 p hiica-tian de D. Aine, F. w, Langmuir 2005, 21, 6669-6674 Les opales inverses peuvent être produites par les procédés déjà décrits plus haut pour les opales directes comportant des nanoparticules agrégées ou dispersées au sein d'une matrice, suivis par une étape de destruction des nanoparticules, par exemple par calcination ou hydrolyse acide, telle que par exemple décrite dans les publications suivantes : - A. Stein : Chem. Mater. 2002,14, 3305-3315 où, les opales sont réalisées à partir de particules monodisperses dans des matrices d'acétate de zirconium pour les objets en ZrO, de propoxyde de Ti pour les opales en TiO2,, ou bien de tétraméthoxysilane (TMOS) pour les opales de silice. Après calcination les particules de PS laissent place à des vides. Le matériau final est ensuite broyé pour conduire à de la poudre d'opale. - D. Pine, FF Lange : Langmuir, Vo121, 15, 2005,6669-6674 qui décrit la réalisation d'opales sous forme de sphères par un procédé d'émulsiication suivi d'une étape de calcination des particules de PMMA. La porosité de l'opale est contrôlée par le ratio alcoxydes de Ti / taux de particules de PMMA. - FF Lange Colloid Polym Sei (2003) 282, 7-13 qui décrit l'émulsification de particules de PMMA en présence Butoxide de Ti puis la calcination des particules de PMMA. Par nature, les opales inverses sont à défaut de traitement additionnel des matériaux poreux dont les propriétés optiques vont varier en fonction du milieu, qui peut combler les trous des opales. Afin de garantir les propriétés optiques quel que soit le milieu, les particules photoniques à structure d'opale inverse peuvent être enrobées et rendues étanches au milieu dans lequel elles sont plongées. Cet enrobage peut se faire par exemple avec des polymères ou des cires. Plusieurs procédés sont possibles: - le spray drying ou l'atomisation : le principe est de solubiliser ou disperser (pour les latex), dans un solvant volatil de point d'évaporation inférieur ou égal à 100°C (éthanol, acétone, isopropanol, eau... ou leur mélanges) le matériau qui va enrober les particules photoniques. La pulvérisation de l'ensemble dans une chambre portée à une température permettant l'évaporation du solvant ou du mélange conduit au dépôt du matériau d'enrobage sur les particules. Celles-ci sont entrainées, sous l'effet d'un flux d'air, dans un réceptacle à température ambiante, pour y être collectées. Par exemple, on peut citer la publication a Effects of fabrication conditions on the characteristics of etannidazole spray dried microsph.eres » : Wang et Al, J.Microencapsulation, 2002, vol.19, n°4, 495-5100 - le lit d'air fluidisé : le procédé à lit d'air fluidisé est une méthode utilisée fréquemment pour le séchage et la fabrication de granulés. Un flux d'air tempéré est introduit par le sol dans le réacteur. La suspension pulvérisée par un atomiseur dans la chambre de production, fait grossir les particules en suspension qui retombent sur le sol dès qu'elles ne peuvent plus être portées par le flux d'air. De manière non limitative, les matériaux pour l'enrobage des particules peuvent être choisis parmi : - les cires et corps gras ayant un point de fusion supérieur à 45° C notamment la cire de carnauba, la cire d'abeille, le stéaryle de stéarate, la cire de polyethyléne, DI 18122 adipate, le pentaerythrityl tetrastearate, le tetracontanyl stéarate, le dioctadecyl carbonate, - la cellulose et les dérivés de cellulose, notamment ethylccllulose. hydroxypropyl cellulose, hydroxypropylmethyl cellulose, hydroxybutyl cellulose, les polymères commercialisés sous la marque Ethocel®, - la poly caprolactone ayant un poids moléculaire de 10000 à 80 000 g/mol, - le poly acide lactique (PLA) et poly acide lactique-acide glycolique (PLAGA) ratio 90/10 à 50/50, l'alcool polyvinylique, les copolymères de polyvinylpyrrolidone et d'acétate de vinyle, et - les copolymères d'acide acrylique et de méthacrylate de methyle commercialisés sous la marque Eudragit 12 LI 00, Le rapport. massique entre le cœur de la particule photonique et l'écorce ainsi réalisée peut être compris entre 99,9/0,1 et 80/20, et de préférence entre 99/1 et 90/10. Opales pseudo-inverses Les particules photoniques de type « opale pseudo-inverse » comportent des nanopartieules creuses, agrégées sans matrice ou agrégées ou dispersées au sein de tout type de matrice, par exemple dispersées au sein d'une matrice theimo, électro ou photoréti cul abl e. La réalisation d'opales directes à partir de nanoparticules creuses, aussi appelées « opales pseudo-inverses », présente les avantages d'amplifier les effets optiques par une différence d'indice plus élevée par rapport aux opales directes ne mettant pas en oeuvre des nanoparticules creuses, et d'offrir une porosité nulle par rapport aux opales inverses non enrobées, dont les propriétés optiques sont dépendantes du milieu dans lequel elles sont dispersées. Les nanoparticules creuses peuvent être telles que décrites ci-dessous. ~toniq tes de 1 rus Les particules photoniques peuvent être de type Janus, c'est à dire comporter au moins un autre arrangement diffractant de nanoparticules, voire au moins deux autres arrangements diffractants, les arrangements possédant chacun des propriétés optiques propres, notamment des spectres de diffraction différents. Dans un premier exemple de réalisation, un arrangement peut comporter des nanoparticules pleines et un autre arrangement peut comporter des nanopartieules pleines ou creuses. En variante, un arrangement peut comporter des nanoparticules creuses et un autre arrangement peut comporter des nanoparticules creuses. Lorsque les particules comportent plusieurs arrangements, chaque arrangement peut couvrir par exemple une partie du spectre UV, de façon à obtenir une photoprotection élargie. Les particules photoniques comportant plusieurs arrangements diffractants peuvent être obtenues comme enseigné dans la publication de Sali Kim et al. Adv.Mater. 2008, 9999, 1-7 ou la publication u Patterned colloidal photonie domes and bans derived from viscous photocurabie suspensions » de Kim et al., Adv.Matter 2008, 20, 3211-3217. Lorsque les particules photoniques sont utilisées au moins en partie pour leurs propriétés colorielles, en particulier pour l'homogénéisation du teint, les arrangements de nanoparticules, lorsqu'éclairés par une lumière blanche, peuvent produire des couleurs respectives différentes ; les arrangements peuvent notamment produire du rouge, du vert et/ou du bleu, permettant ainsi d'obtenir un grand nombre de teintes et en particulier du blanc par synthèse additive de la lumière réfléchie. Un arrangement présente une couleur rouge réfléchie par exemple lorsque la réflectance dans le spectre visible est d'au moins 50 % dans la plage de longueurs d'ondes allant de 620 à 700 mn, pour un angle d'observation variant entre 30 et 150°. Pour le vert, la plage de longueur d'onde considérée va de 490 à 550 mn et pour le bleu de 410 à 490 nm. Les arrangements peuvent diffracter la lumière à travers des zones respectives différentes de la particule photonique, par exemple deux zones opposées, par exemple deux zones hémisphériques diamétralement opposées dans le cas d'une particule photonique sphérique. L'un des arrangements peut avoir un spectre de diffraction présentant au moins un pic de réflexion du premier ordre dans la plage de longueur d'onde allant de 250 à 400 nrn et un autre arrangement peut avoir un spectre de diffraction présentant au moins un pie de réflexion du premier ordre dans la plage de longueur d'onde allant de 250 à 400 mn ou de400à700nm. Mélange de particules photoniques La composition selon l'invention peut comporter un seul type de particules photoniques ou un mélange d'au moins deux types différents de particules photoniques par exemple ayant des pics de réflexion, notamment du premier ordre, centrés sur des longueurs d'ondes différentes, situées dans le domaine visible ou UV. La composition peut par exemple comporter un mélange d'un type de particules photoniques comportant des nanoparticules pleines et d'un autre type de particules photoniques comportant des nanoparticules qui peuvent être pleines ou creuses. La composition peut par exemple comporter un mélange d'un type de particules photoniques comportant des nanoparticules creuses et d'un autre type de particules photoniques comportant des nanoparticules qui peuvent être creuses. La composition peut par exemple comporter un mélange d'un type de particules photoniques comportant une matrice thermo, électro ou photoréticulable et d'un autre type de particules photoniques ne comportant pas de matrice thermo, électro ou photoréticulable. Nanoparticules Les nanoparticules des particules photoniques peuvent avoir une taille moyenne comprise entre 100 et 500 nm, mieux entre 100 et 300 mn. Par « taille moyenne », on désigne la dimension granulométrique statistique à la moitié de la population, dite D 1.5 (0.5). La forme des nanoparticules peut être sphérique. Les nanoparticules peuvent être monodisperses à 15% ou mieux. Le terme «monodisperse à x % » qualifie selon l'invention des particules dont la taille moyenne présente un coefficient de variation CV inférieur ou égal à x %. Le coefficient de variation 20 CV est défini par la relation CV=--s , s étant l'écart-type de la distribution en taille des particules et D la taille moyenne de celles-ci. La taille moyenne D et l'écart-type s peuvent être mesurés sur 250 particules par analyse d'une image obtenue à l'aide d'un microscope électronique à balayage, par exemple celui de référence S-4 500 de la société HITACHI. Un logiciel d'analyse d'image peut être utilisé pour faciliter cette mesure, par exemple le 25 logiciel Winroof®, commercialisé par la société Mitani Corporation. De préférence, le coefficient de variation des nanoparticules monodisperses est inférieur ou égal à 1.0 %, mieux inférieur ou égal à 7 %, voire mieux encore inférieur ou égal à 5 %, étant par exemple sensiblement de l'ordre de 3,5 % ou moins. Les nanoparticules peuvent être pleines ou creuses, organiques ou 30 inorganiques. Les nanoparticules peuvent être rnonomatière ou composites. Lorsque les nanoparticules monodisperses sont composites, celles-ci peuvent par exemple comporter un coeur et une écorce réalisés dans des matières différentes, par exemple des matières organiques et/ou minérales. Nanopartieules inorganiques Les nanoparticules peuvent comporter un composé inorganique, voire être entièrement minérales. Lorsque les nanoparticules sont inorganiques, celles-ci peuvent par exemple comporter au moins un oxyde, notamment métallique et choisi par exemple parmi la silice, les oxydes de silice, de fer, de titane, d'aluminium, de chrome, de zinc, de cuivre, de zirconium et de cérium et leurs mélanges. Les nanoparticules peuvent également comporter un métal, notamment du titane, de l'argent, de I'or, de l'aluminium, du zinc, du fer, du cuivre et leurs mélanges et alliages. Nanoparticules organiques Les nanopartieules peuvent comporter un composé organique, voire être entièrement organiques. Parmi les matériaux pouvant convenir pour réaliser les nanoparticules organiques, on peut citer les polymères, notamment à chaîne carbonée ou siliconée, par exemple le polystyrène (PS), le polyméthacrylate de méthyle (PRIMA), le polyaerylamide (PAM), les polymères de silicone, les NAD (« non aqueous dispersion ») comme par exemple les NAD rigides qui, à titre d'exemple sont constituées de méthacrylate de méthyle à 96,7 % et de diméthacrylate éthylène glycol à 3.3% réticulé à 20% dans l'isododécane, diamètre de particule : 141nm (polydispersité Q-0.14) ou de_méthacrylate de méthyle à. 90 Vo et de méthacrylate d'allyle à 10% , diamètre de particule : 170nm ou de diméthacrylate de méthyle à 100%, diamètre de particule : 138nxn (polydispersité Q=0.15) ou le polyméthacrylate de méthyle/méthacrylate d'allyle, le polyacide lactique (PLA), le poly acide lactique-acide glycolique (PLAGA), les celluloses et leurs dérivés, le polyuréthane, la polycaprolactone, forme latex, la chitine, les matériaux composites de la chitine . La température de transition vitreuse (Tg) des nanoparticules organiques peut être supérieure à 40°C, et mieux supérieure à 60°C. Nanoparticules creuses Ces nanoparticules comportent un coeur et une écorce. L' écorce peut être organique ou inorganique. L'écorce des nanoparticules peut par exemple être en PS et les particules peuvent par exemple être agrégées au sein d'une matrice organique. L'écorce des nanoparticules peut par exemple être en PS et les particules peuvent par exemple être dispersées au sein d'une matrice organique thermo, électro ou photoréticulable. Le coeur de ces nanoparticules creuses peut être constitué par de l'air ou un gaz autre que l'air afin de bénéficier d'un indice de réfraction différent, par exemple le CO2, le l 0 N2. le butane ou 1'isobutane, La présence d'air ou d'un autre gaz à l'intérieur des nanoparticules creuses peut permettre d'obtenir une grande différence d'indice de réfraction entre les nanoparticules et le milieu environnant, ce qui est favorable en termes d'intensité du pic de diffraction. 15 Lorsque les nanoparticules sont creuses, la différence d'indice de réfraction à une longueur d'onde diffractée entre le coeur et l'écorce peut être supérieure ou égale à 0,4. Ladite longueur d'onde diffractée peut être comprise entre 250 et 800 nm, par exemple entre 250 et 400 nm. Lorsque les nanoparticules sont creuses, le ratio entre une plus grande dimension du coeur et une plus grande dimension de la nanoparticule peut être 20 compris entre 0,5 et 0,8. Lorsque les nanoparticules sont creuses, le volume du coeur représente entre 10 et 80%, de préférence entre 20 et 60%, du volume total de la nanoparticule. L'épaisseur de l'écorce des nanoparticules creuses, prise égale à la demi différence de la plus grande dimension de la nanoparticule et de la plus grande dimension 25 du coeur de la nanoparticule, peut être comprise entre 50 et 200 mn par exemple entre 30 et 100 nm. Parmi les nanoparticules creuses utilisables, on peut citer les nanoparticules de la société JSR SX866(B) de 280 nm. Le coeur des nanoparticules peut éventuellement comporter un filtre solaire ou 30 un mélange de filtres solaires. Matrice Les particules photoniques peuvent comporter des nanoparticules pleines ou creuses, agrégées ou dispersées au sein de tout type de matrice, par exemple dispersées au sein d'une matrice thermo, électro ou photoréticulable, ou des vides dispersésde tout type de matrice, par exemple dispersés au sein d'une matrice thermo, électro ou photoréticulable , comme mentionné ci-dessus. La matrice peut être organique ou inorganique. Parmi les matrices organiques, on peut citer, à titre non limitatif, les matrices acryliques : en polyméthacrylate de méthyle (PMMA) ou polyacrylaride (PAM), les matrices en polyéthylène térephtalate (PET), en polystyrène (PS), en polycaprolactone (PCL), en polyvinyl acétate(PVA), en polyvinylethyl acétate (PVEA), les cires à point de fusion supérieur à 65°C par exemple supérieur à 75°C et de dureté élevée supérieure à 5 MPa et mieux supérieure à 6 MPa. En particulier, la matrice peut être thermoréticulable, photoréticulable ou électroréticulable. Par «matrice photoréticulable » il faut comprendre une matrice dont la réticulation est induite et/ou assistée par un rayonnement lumineux, notamment UV. Par «matrice thermoréticulable» il faut comprendre une matrice dont la réticulation est induite et/ou assistée par un apport de chaleur, par exemple amenant la matrice à une température supérieure à 60° C. Par «matrice électroréticulable» il faut comprendre une matrice dont la réticulation est induite et/ou assistée par l'application d'un champ électrique. Une matrice peut être à la fois thermo et photoréticulable. Les particules photoniques peuvent comporter des nanoparticules pleines ou creuses, dispersées au sein d'une matrice thermo, électro ou photoréticuiables ou des vides dispersés au sein d'une matrice thermo, électro ou photoréticulable. La matrice thermo ou photoréticulable peut être organique. Parmi les matrices organiques réticulables, on peut citer à titre non limitatif les : - polymères photoréticulables comme 1'ETPA (Ethoxylated TrimethylolPropanetriAcrylate), le PEGDA (polyethyleneglycol diacrylate), les résines acryliques, les PEG diacrylates, les matériaux décrits dans PR 2 833 487 copolymères, décrits dans FR 2 848 428 qui réticulent par polycycloaddition, de PVA ou PVEA et de styrylpyridiniuns de formules suivantes : où R représente l'atome d'hydrogène, un groupement alkyle ou hydroxyalkyle, et R' représente l'atome d'hydrogène ou un groupement alkyle, les silicones réactives décrites dans le brevet FR 2 910 286, c'est-à- dire : les polyorganosiloxanes comportant des unités siloxanes de formule : R in 9 sZ°3 m dans laquelle R est un groupe hydrocarboné monovalent, linéaire ou 2 cyclique, comportant de 1 à 30 atomes de carbone, in est égal à 1 ou 2 et R' est un groupement hydrocarboné aliphatique insaturé comportant de 2 à 10 atomes de carbone ou 10 un groupement hydrocarboné cyclique insaturé comportant de 5 â 8 atomes de carbone et/ou les polyorganosiloxanes comportant au moins une unité alkylhydrogénosiloxane de formule : R p. S10.~-J) où R est un groupe hydrocarboné monovalent, linéaire ou 2 cyclique, comportant de 1 à 30 atomes de carbone ou un groupe phényle et p est égal à 1 ou 2, et les 15 - polymères theiinoplastiques, thermoréticulables, électroréticulables. La réticulation de la matrice peut être une réticulation chimique, par exemple utilisant des succinirnides comme décrit dans la demande WO 2007082061 A2.Pour les matrices photoréticulables nécessitant un photoinitiateur, le photoinitiateur est choisi par exemple parmi la liste suivante : DMPA (diméthoxy 2 phényl aceto phénone), la 2- 20 13enzyl-2-(dimethylamino)-1-[4-(4-morpholino phényl]-i-butanone commercialisée sous la marque Irgacure® 369 par Oiba®, la 4,4'-bis(diethylamino)benzophenone commercialisée par Sigma-Aldrich, la 2-hydroxy-4'-(2-hydroxyethoxy)-2- methylpropiophenone commercialisée par Sigma-Aldrich®, la 2-benzyl-2-- (dimethylamino)-4'-morpholinobutyrophenone commercialisée par Sigma-Aldrich, le 25 phenylbis(2,4,6-trimethylbenzoyl)-phosphine oxide commercialisé par Sima-Aldrich', l'isopropyl-thioxanthone commercialisée par Sigma-Aldrich®, et la camphorolactone. Les PEG diacrylates peuvent par exemple réti.culer à l'aide d'un photoinitiateur tel que la camphorolactone. Parmi les matrices inorganiques, on peut citer, à titre d'exemple, les matrices en oxyde métallique notamment en SiO2, TiO2, ZrO, ou les matrices en CaCO3 ou Si. Milieu contenant les articules ho on]. ues Les particules photoniques peuvent être contenues dans un milieu cosmétiquement acceptable, c'est-à-dire un milieu non toxique et susceptible d'être appliqué sur les matières kératiniques d'êtres humains, notamment la peau, les muqueuses ou les phanères. Ce milieu est adapté à la nature du support sur lequel doit être appliquée la composition ainsi qu'à la forme sous laquelle la composition est destinée à être conditionnée. Le milieu peut comporter une phase liquide à 25°C, contenant les particules photoniques. Le milieu peut être choisi de manière à favoriser la dispersion des particules photoniques dans le milieu avant l'application de celui-ci, afin d'éviter une agrégation des particules photoniques. A titre d'exemple, on peut utiliser un ou. plusieurs agents réduisant la tension superficielle du milieu contenant les particules photoniques à moins de 3 5mNIM. Le milieu peut être aqueux, les particules photoniques pouvant être contenues dans une phase aqueuse. Par «milieu aqueux », On désigne un milieu liquide à température ambiante et pression atmosphérique qui contient une fraction importante d'eau rapportée au poids total du milieu. La fraction complémentaire peut contenir ou être constituée de solvants organiques cosmétiquement acceptables, miscibles à l'eau, par exemple des alcools ou alkyléne glycols. La teneur massique en eau du milieu aqueux est par exemple supérieure ou égale à 30 %, mieux 40 %, encore mieux 50 %. Le milieu peut être monophasique ou multiphasique. Le milieu peut comporter un alcool, comme l'éthanol ou l'isopropanol, par exemple, ou un dérivé du glycol, notamment l'éthylène glycol ou le propylène glycol. Le milieu peut être transparent ou translucide, et coloré ou non. Le milieu contenant les particules photoniques peut ne contenir aucun pigment ou colorant. La coloration du milieu peut correspondre à l'ajout d'un agent de coloration additionnel. Le milieu peut comporter un solvant volatil. Par « solvant volatil », on entend au sens de l'invention tout liquide susceptible de s'évaporer au contact des matières kératiniques, à température ambiante et sous pression atmosphérique. Le milieu peut notamment être choisi de manière à ce que la composition contienne au moins 5 %, voire au moins 30% de solvant volatil. Le milieu peut comporter un polymère filmogène améliorant la rémanence de la protection. Polymère filmogène Dans la présente invention, on entend par «polymère filmogène », un IO polymère apte à former à lui seul ou en présence d'un agent auxiliaire de filmification, un film macroscopiquement continu et adhérent sur les matières kératiniques, et de préférence un film cohésif, et mieux encore un film dont la cohésion et les propriétés mécaniques sont telles que ledit film peut être isolable et manipulable isolément, par exemple lorsque ledit film est réalisé par coulage sur une surface antiadhérente comme une surface téflonnée ou 15 siliconée. La composition peut comporter une phase aqueuse et le polymère filmogène peut être présent dans cette phase aqueuse. Dans ce cas celui-ci sera de préférence un polymère en dispersion ou un polymère arnphiphile ou associatif. Par «polymère en dispersion » on entend des polymères non solubles dans 20 l'eau présents sous forme de particules de taille variable. Le polymère peut être réticulé ou non. La taille moyenne de particules est typiquement comprise entre 25 et 500 nnl, de préférence entre 50 et 200 mn. Les polymères en dispersion aqueuse suivants peuvent être utilisés : Ultrasol 2075® de Ganz Chenzical, Daitosol 5000AD® de Daito Kasei, Avalure UR 4500 de Noveon, DYNAMXO de National Starck, Syntran 5760® de Interpolymer, 25 Acusol OP 301® de Rohm&Haas, Neocryl A 1090® de Avecia. Les dispersions acryliques vendues sous les dénominations Neocryl XII.-90 g, Neocryl A-1070 g, Neocryl A-1090®, Neocryl ST-62C), Neocryl A-1079® et Neocryl A- 523® par la société AVECIA-NEORESINS, Dow Latex 432C) par la société DOW CHEMICAL, Daitosol 5000 AD ® ou Daitosol 5000 SJ® par la société DAITO KASEY 30 KOGYO, Syntran 5760® par la société Interpolymer, Allianz OPT par la société RO%HM HA.AS, les dispersions aqueuses de polymères acryliques ou styrène/acrylique vendues sous le nom de marque JONCRYL O par la société JOHNSON POLYMER ou encore les dispersions aqueuses de polyuréthane vendues sous les dénominations Neorez R-98100 et Neorez R-97400 par la société AVECIA-NEORESINS, les Avalure UR-405 0 , Avalure UR-410®, Avalure UR-425 g, Avalure UR-450®, Sancure 8750. Sancure 861g, Sancure 878g et Sancure 2060® par la société GOODRICH, Impranil 8512 par la société BAYER, Aquamere H-1511® par la société HYDROMER, les sulfopolyesters vendus sous le nom de marque Eastman AOC) par la société Eastman Chemical Products, les dispersions vinyliques comme le Mexomère PAM O de la société CHIMEX et leurs mélanges sont d'autres exemples de dispersions aqueuses de particules de polymères film.ogènes hydrodispersibles. I() Par «polymères amphiphiles ou associatifs » on entend des polymères comportant une au plusieurs partie hydrophiles qui les rendent partiellement solubles dans l'eau et une ou plusieurs parties hydrophobes par lesquelles les polymères s'associent ou interagissent. Les polymères associatifs suivants peuvent être utilisés : Nuvis EXI 100® de Elesnentis, Aculyn 22g, Aculyn 44g, Aculyn 46g de Rohm&Haas, Viscophobe 15 DB10000 de Amerchoi. Les copolymères diblocs constitués d'un bloc hydrophile (polyacrylate, polyéthylène glycol) et d'un bloc hydrophobe (polystyrène, polysiloxane, peuvent également être utilisés. La composition peut comporter une phase huileuse et le polymère filrnogène peut être présent dans cette phase huileuse. Le polymère pourra alors être en dispersion ou 20 en solution. Les polymères de type NAD ou des microgel (par exemple les KSG) peuvent être utilisés, ainsi que les polymères du type PS-PA ou les copolymères à base de styrène (Kraton, Regalite). Comme exemples de dispersions non aqueuses de particules de polymère dans une ou plusieurs huiles de silicone et/ou hydrocarbonées et pouvant être stabilisées en leur 25 surface par au moins un agent stabilisant, notamment un polymère séquencé, greffé ou statistique, on peut citer les dispersions acryliques dans l'isododécane comme le Mexomère PAP® de la société CHIMEX, les dispersions de particules d'un polymère éthylénique greffé, de préférence acrylique, dans une phase grasse liquide, le polymère éthylénique étant avantageusement dispersé en l'absence de stabilisant additionnel en 30 surface des particules telles que décrite notamment dans le document WO 04/055081. Parmi les polymères filmogènes utilisables dans la composition de la présente invention, on peut citer- les polymères synthétiques, de type radicalaire ou de type polycondensat, les polymères d'origine naturelle, et leurs mélanges. Les polymères filmogènes de type radicalaire peuvent être notamment des polymères, ou des copolymères, vinyliques, notamment des polymères acryliques. Les polymères filmogènes vinyliques peuvent résulter de la polymérisation de monomères à insaturation éthylénique ayant au moins un groupement acide et/ou des esters de ces monomères acides et/ou des amides de ces monomères acides comme les acides carboxyliques insaturés o.,Pnéthyléniques tels que l'acide acrylique, l'acide méthacrylique, l'acide erotonique, l'acide maléique, l'acide itaconique. Les polymères d'origine naturelle, éventuellement modifiés, peuvent être choisis parmi la résine shellac, la gomme de sandaraque, les dammars, les éléanis, les copals, les polymères cellulosiques, tels que la nitrocellulose, 1'éthylcellulose ou les esters de nitrocellulose choisis, par exemple, parmi l'acétate de cellulose, 1'acétobutyrate de cellulose, l'acétopropionate de cellulose, et leurs mélanges. Le polymère filmogène peut être présent sous la forme de particules solides en dispersion aqueuse ou huileuse, connue généralement sous le nom de latex ou pseudolatex. Le polymère filmogène peut comporter une ou plusieurs dispersions stables de particules de polymères généralement sphériques d'un ou plusieurs polymères, dans une phase grasse liquide physiologiquement acceptable. Ces dispersions sont généralement appelées NAD de polymère par opposition à des latex qui sont des dispersions aqueuses de polymère. Ces dispersions peuvent notamment se présenter sous forme de nanoparticules de polymères en dispersion stable dans ladite phase grasse. Les nanoparticules sont de préférence d'une taille comprise entre 5 et 600 mn. Les techniques de préparation de ces dispersions sont bien connues de l'homme du métier. La composition peut comprendre au moins un polymère filmogène qui est un polymère éthylénique séquencé linéaire filmogène. Ce polymère peut comprendre au moins une première séquence et au moins une deuxième séquence ayant des températures de transition vitreuse (Tg) différentes, lesdites première et deuxième séquences étant reliées entre elles par une séquence intermédiaire comprenant au moins un monomère constitutif de la première séquence et au moins un monomère constitutif de la deuxième séquence. Par exemple, les première et deuxième séquences et du polymère séquencé sont incompatibles l'une avec l'autre. De tels polymères sont décrits par exemple dans les documents EP 1411069 ou WO 04/028488, qui sont incorporés par référence. Phase grasse Bien que la composition contenant les particules photoniques puisse être exempte d'huile, la composition selon l'invention peut néanmoins comporter dans certains exemples de mise en oeuvre une phase grasse. Les particules photoniques peuvent être contenues ou non dans cette phase grasse. La phase grasse peut notamment être volatile. La composition peut comporter une huile telle que par exemple les esters et les éthers de synthèse, les hydrocarbures linéaires ou ramifiés, d'origine minérale ou synthétique, les alcools gras ayant de 8 à 26 atomes de carbone, les huiles fluorées partiellement hydrocarbonées et/ou siliconées, les huiles de silicone comme les polyméthylsiloxanes (PONTS) volatiles ou non à chaîne siliconée linéaire ou cyclique, liquides ou pâteux à température ambiante et leurs mélanges, d'autres exemples étant donnés ci-après. Une composition conforme à l'invention peut ainsi comprendre au moins une huile volatile. Huiles volatiles Au sens de la présente invention, on entend par « huile volatile », une huile (ou milieu non aqueux) susceptible de s'évaporer au contact de la peau en moins d'une heure, à température ambiante et à pression atmosphérique. L'huile volatile est une huile cosmétique volatile, liquide à température ambiante, ayant notamment une pression de vapeur non nulle, à température ambiante et pression atmosphérique, en particulier ayant une pression de vapeur allant de 0,13 Pa à 40 000 Pa (10-3 à 300 min Hg), en particulier allant de 1,3 Pa à 13 000 Pa (0,01 à 100 mm Hg), et plus particulièrement allant de 1,3 Pa à 1300 Pa (0,01 à 10 mm Hg). Les huiles hydrocarbonées volatiles peuvent être choisies parmi les huiles hydrocarbonées d'origine animale ou végétale ayant de 8 à 16 atomes de carbone, et notamment les alcanes ramifiés en CrC1(6 (appelées aussi isoparaffines) comme 1'isododécane (encore appelé 2,2,4,4,6-pentaméthylheptane), l'isodécane, l'isohexadécane, et par exemple les huiles vendues sous les noms commerciaux d'lsopars'r-' ou de Permethyls`~. Comme huiles volatiles, on peut aussi utiliser les silicones volatiles, comme par exemple les huiles de silicones linéaires ou cycliques volatiles, notamment celles ayant une viscosité Le ou les filtres peuvent être choisis parmi les filtres suivants. Filtres h dror1obes ca•ables d'absorber les UV de 320 à 400 nm (UVA) Dérivés du dihenzoyiméthane Butyl Methoxydibenzoylmethane vendu notamment sous le nom commercial « PARSOL 1789 » par DSM Nutritional Products, Inc, Isopropyl Dibenzoylmethane. Aininobenzophénones 2-(4-diethylainino-2-hydroxybenzoyl)-benzoate de n-hexyle vendu sous le nom commercial« UVINUL A +» par BASF. Dérivés anal raniliques Menthyl anthranilate vendu sous le nom commercial « NE0 HELIOPAN 5 MA » par SYMRISE. Dérivés de 4, 4-diar°ylhuladiene 1,1-dicarboxy (2,2'-dirnéthyl-propyl)-4,4-diphénylbutadiène Les filtres préférentiels sont le Butyl Methoxydibenzoylznethane et le 2-(4-diethyl.amino-2-hydroxyhenzoyl)-benzoate de n-hexyle. 10 Filtres hydrophobes capables d'absorber les UV de 280 à 320 nm (UVB) Para-arninobenzoates Ethyl. PABA Ethyl Dihydroxypropyl PABA Ethylhexyl Dimethyl PABA (ESCALOL 507 de ISP) 15 Dérivés salicyliques Homosalate vendu sous le nom «Eusolex HMS » par Rona/EM. Industries, Ethylhexyl Salicylate vendu sous le nom «NEO HELIOPAN OS » par SYMRISE, Dipropyleneglycol Salicylate vendu sous le nom « DIPSAL » par SCHER., 20 TEA Salicylate, vendu sous le nom « NEO HELIOPAN TS » par SYMRISE. Cinnarnates Ethylhexyl Methoxycinnamate vendu notamment sous le nom commercial « PARSOL MCX » par DSM Nutritional Products, Inc, Isopropyl Methoxy cinnamate, 25 Isoamyl Methoxy cinnamate vendu sous le nom commercial «NEO HELIOPAN E 1000 » par SYMRISE, Diisopropyl Methylcinnamate, Cinoxate, Glyceryl Ethylhexanoate Diméthoxycinnamate. 30 Dérivés de /.3,p' diphénylacrylate Octocrylène, vendu notamment sous le nom commercial «UVINUL N539 » par BASF, Etocrylène, vendu notamment sous le nom commercial «UVINUL N35 » par BASF. Dérivés du benzylidène camphre 3-Benzyli.dène camphre fabriqué sous le nom u MEXORYL SD » par 5 CHIMEX, Méthylbenzylidène camphre vendu sous le nom « EUSOLEX 6300 » par MERCI. Polyacrylarnidométhyle Benzyiidène Camphre fabriqué sous le nom « MEXORYL SW » par CHIMEX. 10 Dérivés de triazine Ethylhexyl triazone vendu notamment sous le nom commercial «UVINUL T150 » par BASF, Diethylhexyl Butamido Triazone vendu sous le nom commercial «UVASORB HEB » par SIGMA 3V, 15 2,4,6-tris(4'-amino benzalmalonate de dinéopentyle)-s-triazine 2,4,6-tris-(4'-amino benzalmalonate de diisobutyle)-s- triazine, 2,4-bis(4'-amino benzalmalonate de dinéopentyle)-6-(4'-aminobenzoate de nbutyl e)-s-triazine, 2,4-bis(4'-amino benzoate de n-butyle)-6-(aminopropyltrisiloxane)-s-triazine, 20 les filtres triazines symétriques décrits dans le brevet US 6,225,467, la demande WO 20041085412 (voir composés 6 et 9) ou le document «Symetrical Triazine Derivatives » IP.COM Journal , IP.COM INC WEST HENRIETTA, NY, US (20 septembre 2004) notamment les 2,4,6-tris-(biphényl)-1,3,5-triazines (en particulier la 2,4,6-tris(biphényl-4-yl-1,3,5-triazine) et la 2,4,6-tris(terphenyl)-1,3,5-triazine qui est 25 repris dans les demandes de BEIERSDORF WO 06/035000, WO 06/034982, WO 061034991, WO 061035007, WO 20061034992, WO 2006/034985. Dérivés d'imidazolines Ethylhexyl Dimethoxybenzylidene Dioxoimidazoline Propionate. Dérivés du henzalmalonate 30 Polyorganosiloxanes à fonction benzalmalonate tels que le Polysilicone-15 vendu sous la dénomination commerciale « PARSOL SLX » par DSM Nutritional Products, Inc, Di-neopentyl 4'-méthoxybenzalralonate. Dérivés de mérocyanine Octyl-5-N,N--diethyl amino-2-phenysulfonyl-2,4-pentadienoate. Les fltTes préférentiels sont l'Homosalate, l'Ethylhexylsalicylate, l'Octocrylene, l'Ethylhexyl, le Methoxycinnamate v., l'lsoarnyl Methoxy cinnamate, l'Ethylhexyl triazone, le Diethylhexyl. Butamido Triazone. Les plus préférentiels sont l'Ethylhexylsalieylate, l'Octocrylene, l'Ethylhexyl triazone, l'Ethylhexyl Methoxycinnamate. Filtres hydrophobes mixtes capables d'absorber à la fois les UVA et les UrIB Dérivés de benzophénone Benzophenone-1 vendu sous le nom commercial « UVINUL 400 » par BASF, Benzophenone-2 vendu sous le nom commercial « UVINUL D50 » par BASF Benzophenone-3 ou Oxybenzone, vendu sous le nom commercial « UVINUL M40 » par BASF, Benzophenone-5, Benzophenone-6 vendu sous le nom commercial « Helisorb 1 l » par Norquay Benzophenone-8 vendu sous le nom commercial « Spectra-Sorb UV-24 » par American Cyanamid Benzophenone- 10, Benzophenone-11, Benzophenone-12, Dérivés du phenyl benzotriazole Drometrizole Trisiloxane vendu sous le nom « Silatrizole » par RHODIA CHIMIE Méthylène bis-Benzotriazolyl Tétramethylbutylphénol, vendu sous forme solide sous le nom commercial « MIXXIM BBI100 » par FAIRMOUNT CHEMICAL ou sous forme micronisé en dispersion aqueuse sous le nom commercial «TINOSORB M» par CIBA SPECIALTY CHEMICALS, Dérivés bis-résorcinyl tri zines Bis-Ethylhexyloxyphénol Méthoxyphenyl Triazine vendu sous le nom 30 commercial «TINOSORB S » par CIBA OEICY, Dérivés de benzoxazole 2,4-bis-[5-1(dirnéthylpropyl) benzoxazol-2-yl-(4-phenyl)-imino]-6-(2- ethylhexyl)-imino-1,3,5-triazine vendu sous le nom d'Uvasorb K2A par Sigma 3V Les filtres préférentiels sont : Drometrizole Trisiloxane Méthylène bis-Benzotriazolyl Tétramethylbutylphénol, Bis-Ethylhexyloxyph.éno1.Méthoxyphenyl Tiiazine, et Benzophenone-3 ou Oxybenzone, Les filtres les plus préférentiels sont Drometrizole Trisiloxane, et Bis- Ethylhexyloxyphénol Méthoxyphenyl Traazine Filtres hydrosolubles capables d'absorber les UV de 320 à 400 nm (UVA) Terephthalylidène Dicamphre Acide Sulfonic Acid fabriqué sous le nom "MEXORYL SX" par CHIMEX. Les dérivés bis-benzoazolyle tels que décrits dans les brevets EP 669 323, et US 2,463,264 et plus particulièrement le composé Disodium Phenyl Dibenzimidazole Tetra-sulfonate vendu sous le nom commercial " NEG HELIOPAI\i AP" par Haarmann et REIMER. Le filtre préférentiel est Terephthalylidène Dicamphor Acide Sulfonic Acid. Filtres hydrosolubles capables d'absorber les UV de 280 à 320 mn (UVB) Dérivés de p-arninobenzoïque (PARA) PABA, Glyceryl PABA, et PEG-25 PABA vendu sous le nom "UVINUL P25" par BASF, Phenylbenzirnidazole Sulfonic Acid vendu notamment sous le nom 25 commercial "EUSOLEX 232" par MERCI, Acide férulique, Acide salicylique, DEA methoxycinnamate, Benzylidène Camphre Acide Sulfonique fabriqué sous le nom "MEXORYL 30 SL" par CHIMEX, Camphre Benzalkonium Methosulfate fabriqué sous le nom "MEXORYL SG" par CHIMEX, et Le filtre préférentiel est le Phenylbenzimidazole Sulfonic Acid Filtres hydrosolubles mixtes UVA et UVB Dérivés de benzophénone comportant au moins un radical sulfonique Benzophenone-4 vendu sous le nom commercial " UVINUL MS40" BASF, Benzophenone-5, et Benzophenone-9. Le filtre préférentiel est la Benzophenone-4 Le ou les filtres organiques conformes à l'invention peuvent être présents dans 10 les compositions selon l'invention à une concentration comprise entre 0,1 et 15%, de préférence entre 0,2 et 10%, en poids par rapport au poids total de la composition. Filtres solaires ou photoprotecteurs inorganiques Les agents photoprotecteurs inorganiques sont choisis parmi des pigments d'oxydes métalliques enrobés ou non (taille moyenne des particules primaires: 15 généralement entre 5 nm et 100 nr, de préférence entre 10 nm et 50 nm) comme par exemple des pigments d'oxyde de titane (amorphe ou cristallisé sous forme rutile et/ou anatase), de fer, de zinc, de zirconium. ou de cérium qui sont tous des agents photoprotecteurs UV bien connus en soi. Les pigments peuvent être enrobés ou non enrobés. 20 Les pigments enrobés sont des pigments qui ont subi un ou plusieurs traitements de surface de nature chimique, électronique, mécano chimique et/ou mécanique avec des composés tels que décrits par exemple dans Cosmeties & Toiletries, Février 1990, Vol. 105, p. 53-64, tels que des aminoacides, de la cire d'abeille, des acides gras, des alcools gras, des tensio-actifs anioniques, des lécithines, des sels de sodium, potassium, 25 zinc, fer ou aluminium d'acides gras, des alcoxydes métalliques (de titane ou d'aluminium), du polyéthylène, des silicones, des protéines (collagène, élastine), des alcanolamines, des oxydes de silicium, des oxydes métalliques ou de I'hexamétaphosphate de sodium. De façon connue, les silicones sont des polymères ou ol.igomères organo- 30 siliciés à structure linéaire ou cyclique, ramifiée ou réticulée, de poids moléculaire variable, obtenus par polymérisation et/ou polycondensation de silanes convenablement fonctionnalisés, et constitués pour l'essentiel par une répétition de motifs principaux dans lesquels les atomes de silicium sont reliés entre eux par des atomes d'oxygène (liaison siloxane), des radicaux hydrocarbonés éventuellement substitués étant directement liés par l'intermédiaire d'un atome de carbone sur lesdits atomes de silicium. Le terme « silicones » englobe également les silanes nécessaires à leur préparation, en particulier, les alkyl silanes. Les silicones utilisées pour l'enrobage des pigments convenant à la présente invention sont de préférence choisies dans le groupe contenant les alkyl silanes, les polydialkylsiloxanes, et les polyalkylhydrogénosil.oxanes. Plus préférentiellement encore, les silicones sont choisies dans le groupe contenant l'octyl triméthyl silane, les polydiméthylsiloxanes et les polyméthylhydro-génosiloxanes. Bien entendu, les pigments d'oxydes métalliques avant leur traitement par des silicones, peuvent avoir été traités par d'autres agents de surface, en particulier par de l'oxyde de cérium, de l'alumine, de la silice, des composés de l'aluminium, des composés du silicium, ou leurs mélanges. Les pigments enrobés sont plus particulièrement des oxydes de titane enrobés : - de silice, tels que le produit « SUNVEIL » de la société IKEDA, de silice et d'oxyde de fer tels que le produit « SUNVEIL E » de la société IKEDA, - de silice et d'alumine tels que les produits «MICROTITANIUM DIOXIDE MT 500 SA » et « MICROTITANIUM DIOXIDE MT 100 SA » société TAYCA, « TIOVEIL » de la société TIOXIDE, - d'alumine tels que les produits «TIPAQUE TTO-55 (B) » et « TIPAQUE TTO-55 (A) » de la société ISHIHARA, et « UVT 14/4 » de la société 25 KEMIRA, - d'alumine et de stéarate d'aluminium tels que les produits « MICROTITANIUM DIOXIDE MT 100 T. MT 100 TX, MT 100 Z, MT-01 » de la société TAYCA, les produits « Solaveil CT-1.0 W » et « Solaveil CT 1.00 » de la société UNIQEMA et le produit « Eusolex T-AVO » de la société MERCK, 30 - de silice, d'alumine et d'acide alginique tel que le produit «MT-100 AQ » de la société TAYCA, - d'alumine et de laurate d'aluminium tel que le produit « MICROTITANIUM DIOXIDE MT 100 S » de la société TAYCA, - d'oxyde de fer et de stéarate de fer tels que le produit « MICROTITANIUM DIOXYDE MT 100 F » de la société TAYCA, d'oxyde de zinc et de stéarate de zinc tels que le produit «BR 351 » de la société TAYCA, - de silice et d'alumine et traités par une silicone tels que les produits « MI.CROTITANIUM DIOXIDE MT 600 SAS », «MICROTITANIUM DIOXIDE MT 500 SAS » ou « MICROTITANIUM DIOXIDE MT 100 SAS » de la société TAYCA, IO - de silice, d'alumine, de stéarate d'aluminium et traités par une silicone tels que le produit « STT-30-DS » de la société TITAN KOGYO, de silice et traité par une silicone tel que le produit « UV-TITAN X 195 » de la société KEMIRA, - d'alumine et traités par une silicone tels que les produits 15 « TIPAQUE TTO-55 (S) » de la société ISHIHARA, ou « UV TITAN M 262 » de la société K.EMIRA, - de triéthanolarnine tels que le produit « STT-65-S » de la société TITAN KOGYO, d'acide stéarique, tels que le produit «TIFAQUE TTO-55 (C) » de la 20 société ISHIHARA, - d'hexamétaphosphate de sodium tels que le produit « MICROTITANIUM DIOXIDE MT 150 W » de la société TAYCA. - le TiO2 traité par I'octyl trim.éthyl silane vendu sous la dénomination commerciale « T 805 » par la société DEGUSSA SILICES, 25 - le TiO2 traité par un polydiméthylsiloxane vendu sous la dénomination commerciale « 70250 Cardre UF TiO2SI3 » par la société CARDRE. - le TiO2 anatase/rutile traité par un polydiméthylhydrogénosiloxane vendu sous la dénomination commerciale « MICRO TITANIUM DIOXYDE USP GRADE HYDROPHOBIC » par la société COLOR TECHNIQUES. 30 Les pigments d'oxyde de titane non enrobés sont par exemple vendus par la société TAYCA sous les dénominations commerciales «MICROTITANIUM DIOXIDE MT 500 B » ou « MICROTITANIUM DIOXIDE MT600 B », par la société DEGUSSA sous la dénomination « P 25 », par la société WACKHER sous la dénomination « Oxyde de titane transparent PW », par la société MIYOSHI KASEI sous la dénomination « UFTR », par la société TOMEN sous la dénomination « ITS » et par la société TIOXIDE sous la dénomination « TIOVEIL, AQ ». Les pigments d'oxyde de zinc non enrobés, sont par exemple : - ceux commercialisés sous la dénomination « Z-cote » par la société Sunsmart, ceux commercialisés sous la dénomination «Nanox » par la société Elementis, - ceux commercialisés sous la dénomination « Nanogard WCD 2025 » par la société Nanophase Technologies, Les pigments d'oxyde de zinc enrobés sont par exemple : - ceux commercialisés sous la dénomination « Oxide zinc CS-5 » par la société Toshibi (ZnO enrobé par polyrnethylhydrogenesiloxane), - ceux commercialisés sous la dénomination «Nanogard. Zinc Oxide FN » par la société Nanophase Technologies (en dispersion à 40 % dans le Finsolv TN, benzoate d'alcools en C12-C15), ceux commercialisés sous la dénomination «DAITOPERSION ZN-30 » et « DAITOPERSION Zn-50 » par la société Daito (dispersions dans cyciopolyméthylsiloxane /polydiméthylsiloxane oxyéthy éné, contenant 30 °A ou 50 °iâ de nano-oxydes de zinc enrobés par la silice et le polyméthylhydrogënesiloxane), - ceux commercialisés sous la dénomination «NFD Ultrafine ZnO » par la société Daikin (ZnO enrobé par phosphate de perfluoroalkyle et copolymère à base de perfluoroalkyléthyle en dispersion dans du cyclopentasiloxane), - ceux commercialisés sous la dénomination « SPD-ZI » par la société Shin-Etsu (ZnO enrobé par polymère acrylique greffé silicone, dispersé dans cyclodiméthylsiloxane), - ceux commercialisés sous la dénomination « Escalol 2100 » par la société ISP (ZnO traité alumine et dispersé dans le mélange méthoxycinnamate d'éthylhexyle/copolym.ère PVP-hexadécene/tnéthicone), - ceux commercialisés sous la dénomination «Fuji ZnO-SMS-10» par la société Fuji Pigment (ZnO enrobé silice et polyméthylsilsesquioxane), - ceux commercialisés sous la dénomination «Nanox Gel TN » par la société Elementis (ZnO dispersé à 55 % dans du benzoate d'alcools en C12-C15 avec polycondensat d'acide hydroxystéarique). Les pigments d'oxyde de cérium non enrobé sont vendus sous la dénomination 5 « COLLOIDAL CERIUM OXIDE » par la société RHONE POULENC. Les pigments d'oxyde de fer non enrobés sont par exemple vendus par la société ARNAUD sous les dénominations «NANOGAR.D WCD 2002 (FE 45B) », «NANOGARD IRON FE 45 BL AQ », «NANOGARD FE 45R AQ », « NANOGARD WCD 2006 (FE 45R) », OU par la société MITSUBISHI sous la dénomination «TY-220 ». 10 Les pigments d'oxyde de fer enrobés sont par exemple vendus par la société ARNAUD sous les dénominations « NANOGARD WCD 2008 (FE 45B FN) », « NANOGARD WCD 2009 (FE 45B 556) », « NANOGARD FE 45 BL 345 », « NANOGARD FE 45 BL », ou par la société BASF sous la dénomination « OXYDE DE FER TRANSPARENT ». 15 On peut également citer les mélanges d'oxydes métalliques, notamment de dioxyde de titane et de dioxyde de cérium, dont le mélange équipondéral de dioxyde de titane et de dioxyde de cérium enrobés de silice, vendu par la société IKED.A sous la dénomination « SUNVEIL A », ainsi que le mélange de dioxyde de titane et de dioxyde de zinc enrobé d'alumine, de silice et de silicone tel que le produit « M 261 » vendu par la 20 société KEMIRA ou enrobé d'alumine, de silice et de glycérine tel que le produit «M 211 » vendu par la société MENTIRA. Le ou les filtres inorganiques peuvent être présents dans les compositions selon l'invention à une concentration comprise entre 0,1 et 15%, de préférence entre 0,2 et 10%, en poids par rapport au poids total de la composition. 25 Le ou les additifs peuvent être choisis parmi ceux cités dans le CTFA Cosmetic Ingredient Handsbook, 10è' Edition Cosmetic and fragrance Assn, Inc., Washington DC (2004), incorporé ici par référence. Formes galéniques Les particules photoniques peuvent être utilisées dans des lotions, crèmes, 30 laits, pommades, gels, films, patchs, sticks, poudres, pâtes, pour la peau, les lèvres, les cheveux ou les ongles. Modes d'application La composition comportant les particules photoniques peut être appliquée à la main ou en utilisant un applicateur. L'application peut encore s'effectuer par pulvérisation ou projection à l'aide par exemple d'un dispositif piézoélectrique ou par transfert d'une couche de composition préalablement déposée sur un support intermédiaire. Conditionnement La composition peut être conditionnée dans tout dispositif de conditionnement, notamment en matière thermoplastique ou sur tout support prévu à cet effet. Le dispositif de conditionnement peut être un flacon, un flacon pompe, un flacon aérosol, un tube, un sachet, un pot. Exemple Les nanoparticules sont constituées à 100% de nanoparticules de PMMA, de 15 285 nm de la société SOKEN. Les particules photoniques, obtenues par spray drying, ont une taille d'environ 30mm. La figure 4 représente un spectre d'absorption de différentes compositions comportant des particules photoniques selon l'invention. 20 L'expression «comportant un » doit être comprise comme signifiant « comportant au moins un », sauf si le contraire est spécifié. REVENDICATIONS1. Procédé de photoprotection non thérapeutique des matières kératiniques humaines vis-à-vis du rayonnement UV solaire, comportant l'application d'une composition cosmétique comportant une dispersion de particules photoniques de taille moyenne comprise entre 1 et 500 µm, comportant chacune un arrangement diffractant de nanoparticules monodisperses ou de vides, le spectre de diffraction de cet arrangement comportant un pic de réflexion du premier ordre dans la plage de longueurs d'ondes allant de 250 à 400 nm. 2. Procédé selon la revendication précédente, les particules photoniques comportant des nanoparticules agrégées sans matrice. 3. Procédé selon la revendication 1, les particules photoniques comportant des nanoparticules (10) agrégées ou dispersées au sein d'une matrice (20). 4. Procédé selon l'une quelconque des revendications précédentes, la taille 15 moyenne des nanoparticules (10) étant comprise entre 100 et 500 nm, mieux entre 100 et 350 nm. 5. Procédé selon l'une quelconque des revendications précédentes, les particules photoniques (1) ayant un facteur de forme inférieur à 2. ô. Procédé selon la revendication précédente, les particules photoniques (1) 20 étant de forme sensiblement sphérique. 7. Procédé selon l'une quelconque des revendications précédentes, la composition comportant un filtre solaire additionnel et/ou un agent de coloration additionnel. 8. Procédé selon l'une quelconque des revendications précédentes, la teneur 25 massique en particules photoniques (1) dans la composition étant comprise, avant application, entre 0,1 et 20.%. 9. Procédé selon l'une quelconque des revendications précédentes, au moins une particule photonique (1) comportant au moins un autre arrangement diffractant de nanoparticules (10), notamment deux autres arrangements, les arrangements ayant des 30 spectres de diffraction différents. 10. Procédé selon la revendication précédente, les différents arrangements diffractant la lumière à travers des zones différentes de la particule photonique (1). 10 1511. Procédé selon l'une des deux revendications précédentes, l'un des arrangements ayant un spectre de diffraction présentant au moins un pic de réflexion du premier ordre dans la plage de longueur d'onde allant de 250 à 400 nm et un autre arrangement ayant un spectre de diffraction présentant au moins un pic de réflexion du premier ordre dans la plage de longueur d'onde allant de 250 à 400 nm ou de 400 à 700 nm. 12. Procédé selon l'une des revendications 3 à 11, la matrice (20) étant une : - matrice organique choisie parmi : o les matrices acryliques en polyméthacrylate de méthyle (PMMA) ou polyacrylamide (PAM), les matrices en polyéthylène térephtalate (PET), en polystyrène (PS), en polycaprolactone, en polyvinyl acétate, en polyvinyléthyl acétate, les cires à point de fusion supérieur à 65°C et de dureté supérieure à 5 MPa, et o les matrices organiques réticulables choisies parmi : les polymères photoréticulables comme l'ETPA (Ethoxylated TrimethylolPropanetriAcrylate), le PEGDA (polyethyleneglycol diacrylate), les résines acryliques, les PEG diacrylates, les copolymères decopolymères de polyvinyl acétate ou polyvinyléthyle acétate et de styrylpyridiniums de 20 formules suivantes : où R 25 représente l'atome d'hydrogène, un groupement alkyle ou hydroxyalkyle, et R' représente l'atome d'hydrogène ou un groupement alkyle , les dérivés d'acide cinnamique comme le polyvinylcinnamate et le PDMS cinnamate, les silicones réactives, c'est-à-dire: les polyorganosiloxanes comportant des unités siloxanes de formule : RrnR'Sz03-m dans laquelle R est un 2 groupe hydrocarboné monovalent, linéaire ou cyclique, comportant de 1 à 30 atomes de carbone, m est égal à 1 ou 2 et R' est ungroupement hydrocarboné aliphatique insaturé comportant de 2 à 10 atomes de carbone ou un groupement hydrocarboné cyclique insaturé comportant de 5 à 8 atomes de carbone o les polyorganosiloxanes comportant au moins une unité alkylhydrogénosiloxane de formule : RnHStf73-p où R est un 2 groupe hydrocarboné monovalent, linéaire ou cyclique, comportant de 1 à 30 atomes de carbone ou un groupe phényle et p est égal à 1 ou 2, et o les polymères thermoplastiques, thermoréticu.lables, électroréticulables, - matrice inorganique choisie parmi les oxydes métalliques, notamment SiO2, TiO2, ZrO ou une matrice inorganique en CaCO3 ou en Si. 13. Procédé selon l'une quelconque des revendications 1 à 12, les particules photoniques (1) étant incolores. 14. Composition cosmétique photoprotectrice pour la mise en oeuvre du procédé selon l'une quelconque des revendications précédentes, comportant une dispersion de particules photoniques (1) de taille moyenne comprise entre 1 et 500 gril, comportant chacune un arrangement diffractant de nanoparticules (10) monodisperses ou de vides, le spectre de diffraction de cet arrangement comportant un pic de réflexion du premier ordre dans la plage de longueurs d'ondes allant de 250 à 400 nm. 15. Composition selon la revendication 14, ayant un SPF supérieur ou égal à 10.